(57)【要約】【課題】トップエミッション型の有機ＥＬ素子において、光取り出し効率を向上させる有機エレクトロルミネッセンス素子を提供する。【解決手段】基板１上に、下部反射電極２、有機発光層４、および上部透明電極５がこの順に積層されてなり、前記有機発光層にて発生した光が前記基板とは逆の方向に向けて出力されるトップエミッション型の有機エレクトロルミネッセンス素子において、前記上部透明電極の表面に複数の凹凸が形成されており、複数の凹凸は、前記上部透明電極の表面に塗布されてナノプリント用モールド１２から凹凸形状を転写された樹脂層１１をマスクとして用いてドライエッチングすることにより形成されていることを特徴とする有機エレクトロルミネッセンス素子。【選択図】図４−３
2012028338.tif 000002
【特許請求の範囲】
【請求項１】
基板上に、下部反射電極、有機発光層、および上部透明電極がこの順に積層されてなり、前記有機発光層にて発生した光が前記基板とは逆の方向に向けて出力されるトップエミッション型の有機エレクトロルミネッセンス素子において、
前記上部透明電極の表面に複数の凹凸が形成されており、複数の凹凸は、前記上部透明電極の表面に塗布されてナノプリント用モールドから凹凸形状を転写された樹脂層をマスクとして用いてドライエッチングすることにより形成されている
ことを特徴とする有機エレクトロルミネッセンス素子。
【請求項２】
前記樹脂層が光硬化性樹脂層であり、当該光硬化性樹脂層は前記ナノプリント用モールドを圧着した状態で紫外線を照射されて硬化する
ことを特徴とする請求項１に記載の有機エレクトロルミネッセンス素子。
【請求項３】
紫外線を照射されて硬化した前記光硬化性樹脂層は、酸素を含むガス中でドライエッチングされて膜厚を減少されることにより凹部の底面に前記上部透明電極を露出させる
ことを特徴とする請求項２に記載の有機エレクトロルミネッセンス素子。
【請求項４】
基板上に、下部反射電極、有機発光層、および上部透明電極がこの順に積層されてなり、前記有機発光層にて発生した光が前記基板とは逆の方向に向けて出力されるトップエミッション型の有機エレクトロルミネッセンス素子の前記上部透明電極の表面に複数の凹凸を形成する方法であって、
前記凹凸は、前記上部透明電極の表面に塗布されてナノプリント用モールドから凹凸形状を転写された樹脂層をマスクとして用いてドライエッチングすることにより形成する
ことを特徴とする有機エレクトロルミネッセンス素子の製造方法。
【請求項５】
前記樹脂層が光硬化性樹脂層であり、当該光硬化性樹脂層を前記ナノプリント用モールドを圧着させた状態で紫外線を照射して硬化させる
ことを特徴とする請求項４に記載の有機エレクトロルミネッセンス素子の製造方法。
【請求項６】
紫外線を照射されて硬化した前記光硬化性樹脂層を、酸素を含むガス中でドライエッチングして膜厚を減少させることにより凹部の底面に前記上部透明電極を露出させる
ことを特徴とする請求項５に記載の有機エレクトロルミネッセンス素子の製造方法。
【発明の詳細な説明】
【技術分野】
【０００１】
本発明は薄膜エレクトロルミネッセンス素子およびその製造方法に関し、特にトップエミッション型の有機エレクトロルミネッセンス素子（以後、有機ＥＬ素子と称す）およびその製造方法に関するものである。
【背景技術】
【０００２】
上記有機ＥＬ素子において、従来、ＥＬ発光を観察する側の基体表面にて外光が反射しハレーションが発生して表示が見づらい等の欠点があった。そのため、従来、ハレーション防止機能を有し、外光の反射防止を可能にした有機ＥＬ素子を提供することを目的として、透明基板上に少なくとも透明電極と有機層と上部電極を設けてなる有機ＥＬ素子において、透明基板の有機ＥＬ素子を設置した側と反対側の表面を平均粗さ０．１〜１００μmの範囲に表面加工を施すことが提案されている（例えば、特許文献１参照）。
【先行技術文献】
【特許文献】
【０００３】
【特許文献１】特開平６−５３６８号公報
【発明の概要】
【発明が解決しようとする課題】
【０００４】
有機ＥＬ素子を発光態様に基づいて分類すると、有機ＥＬ素子にて発生した光が駆動回路（基板）の方向に向けて出力される「ボトムエミッション型」と、有機ＥＬ素子にて発生した光が駆動回路（基板）のとは逆の方向に向けて出力される「トップエミッション型」とに大別される。トップエミッション型の有機ＥＬ素子の光取り出し面側には透明電極が形成される。この透明電極と外気（空気）の界面では、材料の屈折率差が大きいため、全反射の臨界角が小さくなり、光が透明電極内を伝搬し減衰する現象が起こることがある。これを原因として発光強度が低下するといった問題があり改善が望まれていた。
【０００５】
本発明は、上記に鑑みてなされたものであって、トップエミッション型の有機ＥＬ素子において、素子の光取り出し面側にて外光を散乱させ全反射を抑制して光取り出し効率を向上させる有機ＥＬ素子およびその製造方法を提供することを目的とする。
【課題を解決するための手段】
【０００６】
上述した課題を解決し、目的を達成するために、本発明の有機ＥＬ素子は、基板上に、下部反射電極、有機発光層、および上部透明電極がこの順に積層されてなり、有機発光層にて発生した光が基板とは逆の方向に向けて出力されるトップエミッション型の有機エレクトロルミネッセンス素子において、上部透明電極の表面に複数の凹凸が形成されていることを特徴とする。
【０００７】
また、本発明の有機ＥＬ素子の製造方法は、基板上に、下部反射電極、有機発光層、および上部透明電極がこの順に積層されてなり、有機発光層にて発生した光が基板とは逆の方向に向けて出力されるトップエミッション型の有機エレクトロルミネッセンス素子の上部透明電極の表面に複数の凹凸を形成する方法であって、凹凸は、上部透明電極の表面に分散させたシリカ粒子をマスクとして用いてドライエッチングすることにより形成することを特徴とする。
【０００８】
さらにまた、本発明の有機ＥＬ素子の他の製造方法は、凹凸は、上部透明電極の表面に塗布されてナノプリント用モールドから凹凸形状を転写された樹脂層をマスクとして用いてドライエッチングすることにより形成することを特徴とする。
【発明の効果】
【０００９】
本発明の有機ＥＬ素子によれば、トップエミッション型の有機ＥＬ素子において、光を出力する側に設けられた上部透明電極の表面に複数の凹凸が形成されているので、素子の光取り出し面側にて外光を散乱させ全反射を抑制して光取り出し効率を向上させるという効果を奏する。
【００１０】
また、本発明のシリカ粒子をマスクとして用いた有機ＥＬ素子の製造方法によれば、部透明電極の表面に適切な形状の凹凸を容易に形成することができ、従来のものに比べて光出力の大きい有機ＥＬ素子を得ることができる。
【００１１】
さらにまた、本発明のナノプリント用モールドを利用した有機ＥＬ素子の製造方法によれば、部透明電極の表面に適切な形状の凹凸を正確に形成することができ、従来のものに比べて精度の高い光出力の有機ＥＬ素子を得ることができる。
【図面の簡単な説明】
【００１２】
【図１】本発明の実施の形態１の有機ＥＬ素子の断面図である。
【図２】上部透明電極の表面の凹凸の様子を示す斜視図である。
【図３】上部透明電極に形成される凹凸の他の形状の例を示す斜視図である。
【図４−１】ナノインプリント技術を利用して上部透明導電膜に凹凸を形成するプロセス工程図であり、ナノインプリント用樹脂膜形成の後、ナノプリント用モールドの位置合わせを行う様子を示す断面図である。
【図４−２】ナノプリント用モールドを圧着した状態で紫外線を照射して、光硬化性樹脂を硬化させる様子を示す断面図である。
【図４−３】ナノプリント用モールドを基板から剥がす様子を示す断面図である。
【図４−４】光硬化性樹脂をドライエッチングして膜厚を減少させて上部透明電極を露出させる様子を示す断面図である。
【図４−５】光硬化性樹脂層をマスクとして上部透明電極をエッチングする様子を示す断面図である。
【図４−６】エッチング終了後、光硬化性樹脂層を除去する様子を示す断面図である。
【発明を実施するための形態】
【００１３】
以下に、本発明にかかる有機ＥＬ素子およびその製造方法の実施の形態を図面に基づいて詳細に説明する。なお、この実施の形態によりこの発明が限定されるものではない。
【００１４】
実施の形態１．
図１は本発明の実施の形態１の有機ＥＬ素子の断面図である。図２は上部透明電極の表面の凹凸の様子を示す斜視図である。図１に示すトップエミッション型の高分子有機ＥＬ素子５０は、以下の構成を有している。すなわち、ガラス基板１の上に、複数の下部反射電極２が形成され、隣接する下部反射電極２の間には、それぞれ下部反射電極２を囲むようにバンク３が設けられている。バンク３は隣接する下部反射電極２のそれぞれの周縁部の上に堤状に形成されている。バンク３の開口部には、図示しない有機発光層を含む有機ＥＬ層４が形成されている。そして、有機ＥＬ層４の上面に上部透明電極５が形成されている。上部透明電極５と下部反射電極２とは、対向する一対の電極を構成している。
【００１５】
このような構成の有機ＥＬ素子５０においては、上部透明電極５と下部反射電極２との間に電圧を印加して電流を流すと、両電極から注入されたキャリア(電子及び正孔)が有機発光層で再結合する結果、有機発光層が発光する。有機発光層にて生成された光は、下部反射電極２にて反射され、上部透明電極５を透過して、ガラス基板１とは逆の方向である図１中矢印Ａ方向に向けて出力される。
【００１６】
上部透明電極５は、図２に示すように平板状の電極本体５ａと、電極本体５ａの第一面（光出射方向外側面）に形成された複数の錐体形状の突起５ｂとから構成されている。凹凸を形成する複数の突起５ｂの大きさ（錐体形の下部大径部の直径であるとともに、錐体形のピッチ）は、０．１〜５μｍの範囲とされている。一方、凹凸を形成する複数の突起５ｂの高さ（凹凸形状の最も高い部分と最も低い部分との差）は、０．１〜０．３μｍの範囲とされている。なお、図示しない１つの画素領域の大きさは、数１０μｍ×数μｍの大きさである。すなわち、凹凸形状の大きさ（ピッチ）は、画素領域の大きさ（ピッチ）よりも遙かに小さい。ここで隣り合う突起５ｂのピッチは、上記のように０．１〜５μｍであるので、突起５ｂは、少なくとも画素領域の長さ方向に１０個程が形成される。
【００１７】
図３は上部透明電極に形成される凹凸の他の形状の例を示す斜視図である。上部透明電極５に形成される凹凸形状は、その作製方法により、錐台形状の上部透明電極１５のようにすることもできる。上部透明電極１５は、平板状の電極本体１５ａと、電極本体１５ａの第一面に形成された複数の錐台形状の突起１５ｂとから構成されており、図２に示したものと概略同様の効果を得ることができる。
【００１８】
このような構成の有機ＥＬ素子５０によれば、トップエミッション型の有機ＥＬ素子において光を出力する側に設けられた上部透明電極５の表面に複数の凹凸が形成されているので、素子の光取り出し面側にて外光を散乱させることにより、全反射を抑制して光取り出し効率を向上させることができる。
【００１９】
次に各層の材料の説明をする。
＜ガラス基板＞
ガラス基板１は、有機ＥＬ素子５０が形成される支持基板である。本実施の形態にかかる有機ＥＬ装置に用いるガラス基板１は、電極を形成し、有機物の層を形成する際に変化しないものであればよく、例えばガラス、プラスチック、高分子フィルム、シリコン基板、これらを積層したものなどが用いられる。
【００２０】
＜有機ＥＬ素子の構成＞
本実施の形態にかかる有機ＥＬ素子５０の構造としては、少なくとも陰極が光透過性を有する透明又は半透明である一対の陽極（第１電極（下部反射電極））及び陰極（第２電極（上部透明電極））からなる電極間に、少なくとも１つの発光層を有するものであり、発光層には低分子及び／又は高分子の有機発光材料が用いられる。
【００２１】
有機ＥＬ素子において、陰極、陽極、発光層以外の層としては、陰極と発光層との間に設けるもの、陽極と発光層との間に設けるものが挙げられる。陰極と発光層の間に設けるものとしては、電子注入層、電子輸送層、正孔ブロック層等が挙げられる。
【００２２】
電子注入層は、陰極からの電子注入効率を改善する機能を有する層であり、電子輸送層は、電子注入層又は陰極により近い電子輸送層からの電子注入を改善する機能を有する層である。また、電子注入層、若しくは電子輸送層が正孔の輸送を堰き止める機能を有する場合には、これらの層を正孔ブロック層と称することがある。正孔の輸送を堰き止める機能を有することは、例えば、ホール電流のみを流す素子を作製し、その電流値の減少で堰き止める効果を確認することが可能である。
【００２３】
陽極と発光層との間に設けるものとしては、正孔注入層・正孔輸送層、電子ブロック層等が挙げられる。
【００２４】
正孔注入層は、陰極からの正孔注入効率を改善する機能を有する層であり、正孔輸送層とは、正孔注入層又は陽極により近い正孔輸送層からの正孔注入を改善する機能を有する層である。また、正孔注入層、又は正孔輸送層が電子の輸送を堰き止める機能を有する場合には、これらの層を電子ブロック層と称することがある。電子の輸送を堰き止める機能を有することは、例えば、電子電流のみを流す素子を作製し、その電流値の減少で堰き止める効果を確認することが可能である。
【００２５】
また、本実施の形態にかかる有機ＥＬ装置に用いる有機ＥＬ素子としては、陽極と発光層との間に正孔輸送層を設けた有機ＥＬ素子、陰極と発光層との間に電子輸送層を設けた有機ＥＬ素子、陰極と発光層との間に電子輸送層を設け、かつ陽極と発光層との間に正孔輸送層を設けた有機ＥＬ素子等が挙げられる。例えば、具体的には、以下のａ）〜ｄ）の構造が例示される。
ａ）陽極／発光層／陰極
ｂ）陽極／正孔輸送層／発光層／陰極
ｃ）陽極／発光層／電子輸送層／陰極
ｄ）陽極／正孔輸送層／発光層／電子輸送層／陰極
（ここで、／は各層が隣接して積層されていることを示す。以下同じ。）
【００２６】
ここで、発光層とは発光する機能を有する層であり、正孔輸送層とは正孔を輸送する機能を有する層であり、電子輸送層とは電子を輸送する機能を有する層である。なお、電子輸送層と正孔輸送層を総称して電荷輸送層と呼ぶ。発光層、正孔輸送層、電子輸送層は、それぞれ独立に２層以上用いてもよい。また、電極に隣接して設けた電荷輸送層のうち、電極からの電荷注入効率を改善する機能を有し、素子の駆動電圧を下げる効果を有するものは、特に電荷注入層（正孔注入層、電子注入層）と一般に呼ばれることがある。
【００２７】
さらに電極との密着性向上や電極からの電荷注入の改善のために、電極に隣接して前記の電荷注入層又は膜厚２ｎｍ以下の絶縁層を設けてもよく、また、界面の密着性向上や混合の防止等のために電荷輸送層や発光層の界面に薄いバッファー層を挿入してもよい。積層する層の順番や数、及び各層の厚さについては、発光効率や素子寿命を勘案して適宜用いることができる。
【００２８】
また、本実施の形態にかかる有機ＥＬ装置に用いる有機ＥＬ素子としては、電荷注入層（電子注入層、正孔注入層）を設けた有機ＥＬ素子としては、陰極に隣接して電荷注入層を設けた有機ＥＬ素子、陽極に隣接して電荷注入層を設けた有機ＥＬ素子が挙げられる。例えば、具体的には、以下のｅ）〜ｐ）の構造が挙げられる。
ｅ）陽極／電荷注入層／発光層／陰極
ｆ）陽極／発光層／電荷注入層／陰極
ｇ）陽極／電荷注入層／発光層／電荷注入層／陰極
ｈ）陽極／電荷注入層／正孔輸送層／発光層／陰極
ｉ）陽極／正孔輸送層／発光層／電荷注入層／陰極
ｊ）陽極／電荷注入層／正孔輸送層／発光層／電荷注入層／陰極
ｋ）陽極／電荷注入層／発光層／電荷輸送層／陰極
ｌ）陽極／発光層／電子輸送層／電荷注入層／陰極
ｍ）陽極／電荷注入層／発光層／電子輸送層／電荷注入層／陰極
ｎ）陽極／電荷注入層／正孔輸送層／発光層／電荷輸送層／陰極
ｏ）陽極／正孔輸送層／発光層／電子輸送層／電荷注入層／陰極
ｐ）陽極／電荷注入層／正孔輸送層／発光層／電子輸送層／電荷注入層／陰極
【００２９】
本発明の有機エレクトロルミネッセンス装置が有する有機層は、有機発光層以外の層を含んでいても良い。具体的には、有機化合物を含む正孔注入層、有機化合物を含む正孔輸送層、有機化合物を含む電子注入層、有機化合物を含む電子輸送層、有機化合物を含む正孔ブロック層、有機化合物を含む電子ブロック層が挙げられる。該有機層は第１の電極に直接接して設けられても良く、第１の電極上に他の層を介して設けられても良い。第１の電極と有機層との間の他の層としては、無機化合物からなる正孔注入層、無機化合物からなる電子注入層が挙げられる。
【００３０】
＜陽極＞
本実施の形態にかかる有機ＥＬ素子の第１電極である陽極には、たとえば透明電極または半透明電極として、電気伝導度の高い金属酸化物、金属硫化物や金属の薄膜を用いることができ、透過率が高いものが好適に利用でき、用いる有機層により適宜、選択して用いる。具体的には、酸化インジウム、酸化亜鉛、酸化スズ、およびそれらの複合体であるインジウム・スズ・オキサイド（ＩＴＯ）、インジウム・亜鉛・オキサイド等からなる導電性ガラスを用いて作製された膜（ＮＥＳＡなど）や、金、白金、銀、銅等が用いられ、ＩＴＯ、インジウム・亜鉛・オキサイド、酸化スズが好ましい。作製方法としては、真空蒸着法、スパッタリング法、イオンプレーティング法、メッキ法等が挙げられる。また、該陽極として、ポリアニリンもしくはその誘導体、ポリチオフェンもしくはその誘導体などの有機の透明導電膜を用いてもよい。
【００３１】
陽極の膜厚は、光の透過性と電気伝導度とを考慮して、適宜選択することができるが、例えば１０ｎｍ〜１０μｍであり、好ましくは２０ｎｍ〜１μｍであり、さらに好ましくは５０ｎｍ〜５００ｎｍである。
【００３２】
＜正孔注入層＞
正孔注入層は、陽極と正孔輸送層との間、または陽極と発光層との間に設けることができる。正孔注入層を形成する材料としては、フェニルアミン系、スターバースト型アミン系、フタロシアニン系、酸化バナジウム、酸化モリブデン、酸化ルテニウム、酸化アルミニウム等の酸化物、アモルファスカーボン、ポリアニリン、ポリチオフェン誘導体等が挙げられる。
【００３３】
＜正孔輸送層＞
正孔輸送材料としては、ポリビニルカルバゾール若しくはその誘導体、ポリシラン若しくはその誘導体、側鎖若しくは主鎖に芳香族アミンを有するポリシロキサン誘導体、ピラゾリン誘導体、アリールアミン誘導体、スチルベン誘導体、トリフェニルジアミン誘導体、ポリアニリン若しくはその誘導体、ポリチオフェン若しくはその誘導体、ポリアリールアミン若しくはその誘導体、ポリピロール若しくはその誘導体、ポリ（ｐ−フェニレンビニレン）若しくはその誘導体、又はポリ（２，５−チエニレンビニレン）若しくはその誘導体などが例示される。
【００３４】
これらの中で、正孔輸送層に用いる正孔輸送材料として、ポリビニルカルバゾール若しくはその誘導体、ポリシラン若しくはその誘導体、側鎖若しくは主鎖に芳香族アミン化合物基を有するポリシロキサン誘導体、ポリアニリン若しくはその誘導体、ポリチオフェン若しくはその誘導体、ポリアリールアミン若しくはその誘導体、ポリ（ｐ−フェニレンビニレン）若しくはその誘導体、又はポリ（２，５−チエニレンビニレン）若しくはその誘導体等の高分子正孔輸送材料が好ましく、さらに好ましくはポリビニルカルバゾール若しくはその誘導体、ポリシラン若しくはその誘導体、側鎖若しくは主鎖に芳香族アミンを有するポリシロキサン誘導体である。低分子の正孔輸送材料の場合には、高分子バインダーに分散させて用いることが好ましい。
【００３５】
＜発光層＞
発光層は、本発明においては有機発光層であり、通常、主として蛍光またはりん光を発光する有機物化合物(低分子化合物または高分子化合物)を有する。なお、さらにドーパント材料を含んでいても良い。本発明において用いることができる発光層を形成する材料としては、例えば以下のものが挙げられる。
【００３６】
色素系材料
色素系材料としては、例えば、シクロペンダミン誘導体、テトラフェニルブタジエン誘導体化合物、トリフェニルアミン誘導体、オキサジアゾール誘導体、ピラゾロキノリン誘導体、ジスチリルベンゼン誘導体、ジスチリルアリーレン誘導体、ピロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマーなどが挙げられる。
【００３７】
金属錯体系材料
金属錯体系材料としては、例えば、イリジウム錯体、白金錯体等の三重項励起状態からの発光を有する金属錯体、アルミキノリノール錯体、ベンゾキノリノールベリリウム錯体、ベンゾオキサゾリル亜鉛錯体、ベンゾチアゾール亜鉛錯体、アゾメチル亜鉛錯体、ポルフィリン亜鉛錯体、ユーロピウム錯体など、中心金属に、Ａｌ、Ｚｎ、ＢｅなどまたはＴｂ、Ｅｕ、Ｄｙなどの希土類金属を有し、配位子にオキサジアゾール、チアジアゾール、フェニルピリジン、フェニルベンゾイミダゾール、キノリン構造などを有する金属錯体などを挙げることができる。
【００３８】
高分子系材料
高分子系材料としては、ポリパラフェニレンビニレン誘導体、ポリチオフェン誘導体、ポリパラフェニレン誘導体、ポリシラン誘導体、ポリアセチレン誘導体、ポリフルオレン誘導体、ポリビニルカルバゾール誘導体、上記色素体や金属錯体系発光材料を高分子化したものなどが挙げられる。
【００３９】
上記発光性材料のうち、青色に発光する材料としては、ジスチリルアリーレン誘導体、オキサジアゾール誘導体、およびそれらの重合体、ポリビニルカルバゾール誘導体、ポリパラフェニレン誘導体、ポリフルオレン誘導体などを挙げることができる。なかでも高分子材料のポリビニルカルバゾール誘導体、ポリパラフェニレン誘導体やポリフルオレン誘導体などが好ましい。
【００４０】
また、緑色に発光する材料としては、キナクリドン誘導体、クマリン誘導体、およびそれらの重合体、ポリパラフェニレンビニレン誘導体、ポリフルオレン誘導体などを挙げることができる。なかでも高分子材料のポリパラフェニレンビニレン誘導体、ポリフルオレン誘導体などが好ましい。
【００４１】
また、赤色に発光する材料としては、クマリン誘導体、チオフェン環化合物、およびそれらの重合体、ポリパラフェニレンビニレン誘導体、ポリチオフェン誘導体、ポリフルオレン誘導体などを挙げることができる。なかでも高分子材料のポリパラフェニレンビニレン誘導体、ポリチオフェン誘導体、ポリフルオレン誘導体などが好ましい。
【００４２】
ドーパント材料
発光層中に発光効率の向上や発光波長を変化させるなどの目的で、ドーパントを添加することができる。このようなドーパントとしては、例えば、ペリレン誘導体、クマリン誘導体、ルブレン誘導体、キナクリドン誘導体、スクアリウム誘導体、ポルフィリン誘導体、スチリル系色素、テトラセン誘導体、ピラゾロン誘導体、デカシクレン、フェノキサゾンなどを挙げることができる。
【００４３】
＜電子輸送材料＞
電子輸送材料としては公知のものが使用でき、オキサジアゾール誘導体、アントラキノジメタン若しくはその誘導体、ベンゾキノン若しくはその誘導体、ナフトキノン若しくはその誘導体、アントラキノン若しくはその誘導体、テトラシアノアンスラキノジメタン若しくはその誘導体、フルオレノン誘導体、ジフェニルジシアノエチレン若しくはその誘導体、ジフェノキノン誘導体、又は８−ヒドロキシキノリン若しくはその誘導体の金属錯体、ポリキノリン若しくはその誘導体、ポリキノキサリン若しくはその誘導体、ポリフルオレン若しくはその誘導体等が例示される。
【００４４】
これらのうち、オキサジアゾール誘導体、ベンゾキノン若しくはその誘導体、アントラキノン若しくはその誘導体、又は８−ヒドロキシキノリン若しくはその誘導体の金属錯体、ポリキノリン若しくはその誘導体、ポリキノキサリン若しくはその誘導体、ポリフルオレン若しくはその誘導体が好ましく、２−（４−ビフェニリル）−５−（４−ｔ−ブチルフェニル）−１，３，４−オキサジアゾール、ベンゾキノン、アントラキノン、トリス（８−キノリノール）アルミニウム、ポリキノリンがさらに好ましい。
【００４５】
＜電子注入層＞
電子注入層は、電子輸送層と陰極との間、または発光層と陰極との間に設けられる。電子注入層としては、発光層の種類に応じて、Ｃａ層の単層構造からなる電子注入層、または、Ｃａを除いた周期律表ＩＡ族とＩＩＡ族の金属であり且つ仕事関数が１．５〜３．０ｅＶの金属およびその金属の酸化物、ハロゲン化物および炭酸化物の何れか１種または２種以上で形成された層とＣａ層との積層構造からなる電子注入層を設けることができる。仕事関数が１．５〜３．０ｅＶの、周期律表ＩＡ族の金属またはその酸化物、ハロゲン化物、炭酸化物の例としては、リチウム、フッ化リチウム、酸化ナトリウム、酸化リチウム、炭酸リチウム等が挙げられる。また、仕事関数が１．５〜３．０ｅＶの、Ｃａを除いた周期律表ＩＩＡ族の金属またはその酸化物、ハロゲン化物、炭酸化物の例としては、ストロンチウム、酸化マグネシウム、フッ化マグネシウム、フッ化ストロンチウム、フッ化バリウム、酸化ストロンチウム、炭酸マグネシウム等が挙げられる。
【００４６】
＜陰極＞
本実施の形態にかかる有機ＥＬ素子の第２電極である陰極には、透明電極、または、半透明電極として、金属、グラファイトまたはグラファイト層間化合物、ＺｎＯ（亜鉛オキサイド）等の無機半導体、ＩＴＯ（インジウム・スズ・オキサイド）やＩＺＯ（インジウム・亜鉛・オキサイド）などの導電性透明電極、酸化ストロンチウム、酸化バリウム等の金属酸化物などが挙げられる。金属としては、例えば、リチウム、ナトリウム、カリウム、ルビジウム、セシウム等のアルカリ金属；ベリリウム、マグネシウム、カルシウム、ストロンチウム、バリウム等のアルカリ土類金属、金、銀、白金、銅、マンガン、チタン、コバルト、ニッケル、タングステン等の遷移金属；錫、アルミニウム、スカンジウム、バナジウム、亜鉛、イットリウム、インジウム、セリウム、サマリウム、ユーロピウム、テルビウム、イッテルビウム；およびそれらのうち２つ以上の合金等があげられる。合金の例としては、マグネシウム−銀合金、マグネシウム−インジウム合金、マグネシウム−アルミニウム合金、インジウム−銀合金、リチウム−アルミニウム合金、リチウム−マグネシウム合金、リチウム−インジウム合金、カルシウム−アルミニウム合金などが挙げられる。また、陰極を２層以上の積層構造としてもよい。この例としては、上記の金属、金属酸化物、フッ化物、これらの合金と、アルミニウム、銀、クロム等の金属との積層構造などが挙げられる。
【００４７】
本発明の素子は、陰極に透明導電膜を用いてもよく、陰極上に透明導電膜を積層してもよい。陰極に透明導電膜を用いる場合は、例えば、電子注入層上に透明電導膜を積層する。また、陰極上に透明導電膜を積層する場合は、光が陰極を透過するように陰極の膜厚を薄くする。透明導電膜材料としては、ＩＴＯ（Ｉｎｄｉｕｍ  Ｔｉｎ  Ｏｘｉｄｅ）、ＩＺＯ（Ｉｎｄｉｕｍ  Ｚｉｎｃ  Ｏｘｉｄｅ）、ＺＴＯ（Ｚｉｎｃ  Ｔｉｎ  Ｏｘｉｄｅ）等があげられる。
【００４８】
次ぎに実際の有機ＥＬ素子５０の作製方法を説明する。上部透明電極５に凹凸を形成する方法として、球状シリカを用いて形成する方法を実施例１、その一部改善した方法を実施例２、ナノインプリント技術を利用して形成する方法を実施例３として説明する。
【実施例１】
【００４９】
まず、トップエミッション型の高分子有機ＥＬ素子の作製をする
（トップエミッション型素子の作製）
スパッタ法にて成膜されたＩＴＯ／Ａｇ／ＩＴＯ積層膜（厚さ２５０ｎｍ／１５０ｎｍ／２５０ｎｍ）からなる反射電極がパターニングされたガラス基板を有機溶媒、アルカリ洗剤、超純水で洗浄して、その後乾燥させたものに、ＵＶ／０3装置にてＵＶ／０3処理を行う。
【００５０】
基板のＩＴＯ両側に、ポリ（３，４）エチレンジオキチオフェン／ポリスチレンスルフォン酸（Ｂｙｔｒｏｎ  Ｐ  ＴＰ  ＡＩ  ４０８３：ＨＣスタルクビーテック社製）の懸濁液を０．５ミクロン径のフィルターでろ過して、その後この懸濁液をスピンコートにより７０ｎｍの厚みで成膜して、大気中においてホットプレート上で２００℃で１０分間加熱して乾燥させる。
【００５１】
次いで、これにキシレンとアニソールを１：１に混合した溶媒を用いて高分子有機発光材料（ルメーションＧＰ１３００：サメイション社製）の１．５重量％の溶液を作製する。この溶液を先にＢｙｒｔｏｎ  Ｐを製膜した基板上にスピンコートを用い８０ｎｍの膜厚に成膜する。
【００５２】
取り出した電極部分や封止エリア部分の発光層を除去し、真空チャンバーに導入し加熱室に移す（以後、製造工程は真空中あるいは窒素中で行われ、製造過程の素子が大気中に曝されることはない）。次に、真空中（真空度は１×１０-4Ｐａ以下）温度約１００℃で６０分加熱する。
【００５３】
その後、蒸着チャンバーに基板を移し、陰極マスクとアライメントし発光部及び取り出し電極部に陰極（上部透明電極）が成膜されるように蒸着する。陰極は、抵抗加熱法にてＢａ金属を加熱し蒸着速度約２Å／ｓｅｃ、膜厚５０Åにて蒸着、電子ビーム蒸着法を用いてＡｌを蒸着速度約２Å／ｓｅｃ、膜厚１００Åにて蒸着する。
【００５４】
（電子注入層をＢａ／Ａｌ（薄膜）、ＩＴＯ透明導電膜を形成）
次に、ＦＴＳ社製対向ターゲットストッパ装置に基板を移動し、マスクとアライメントをして、ＩＴＯターゲットとＡｒガスを用いてＢａ／Ａｌ電子注入層を含む領域に、上部透明電極となるＩＴＯ膜を０．４μｍ成膜して、高分子有機ＥＬ素子を得る。
【００５５】
次いで、上部透明電極に凹凸を形成する。
（球状シリカを用いて上部透明電極に凹凸パターン形成する工程）
無機粒子として球状シリカ（ハイブレシカ（平均粒径１μｍ）：宇部日東化成（株）社製）を用い、これをエタノールに分散させた４重量％スラリーを用いる。このスラリーを停止しているスピナー上で、上記高分子有機ＥＬ素子が形成された基板上のＩＴＯ形成領域に塗布した後、スピナーを回転して基板を乾燥させ、基板表面にシリカ粒子が分散した状態をつくる。続いて、この基板表面を深さ０．５μｍまでドライエッチングすることにより、シリカ粒子をマスクとして、ＩＴＯをエッチングしＩＴＯ表面に凸部を形成する。
【００５６】
ドライエッチングは、ＩＣＰドライエッチング装置を用い、圧力２．０Ｐａ、塩素ガス、３塩化硼素ガス、アルゴンガスを用いて処理する。このエッチングにより、ＩＴＯが基板面に垂直方向に約０．５μｍエッチングされ、シリカの横サイズは約０．５μｍに減少する。つまり、シリカの直下には、高さ０．３μｍの凸形状を有するＩＴＯ表面が得られる。このとき形成された凸部側面のテーパー角は約５０°である。ドライエッチング後、凸部頂部に残っているシリカ粒子を綿棒にて除去する。このようにして表面が凹凸状になっているＩＴＯ陰極（上部透明電極）を有する高分子有機ＥＬ素子を得る。
【００５７】
素子作成後、不活性雰囲気下のグローブボックスに移す。ついで、あらかじめ用意しておいたＵＶ硬化樹脂が周辺に塗布されている封止ガラスと貼り合わせ、真空に保ちその後大気圧に戻し、ＵＶを照射することで固定し、高分子有機ＥＬ素子を作製する。
【００５８】
こうして得られた高分子有機ＥＬ素子の陰極と陽極に電圧を印加したところ、明瞭な発光が認められた。比較のために同じ条件で作製したＩＴＯ陰極に凹凸を形成しなかった素子に比べて、同一電流において高い光出力を示す。
【実施例２】
【００５９】
アクティブマトリックスディスプレイやパッシブマトリックスディスプレイなどの場合には、上記実施例１の工程のうち、陰極（上部透明電極）のＩＴＯパターンを形成後、このＩＴＯ表面だけに球状シリカを付着させる目的で、基板表面にＣＦ4プラズマ等を用いた撥水処理をしておくことが好ましい。ＩＴＯ表面は撥水処理によっても親水性を保持しているので、球状シリカは主にＩＴＯ表面のみに付着する。この後は、実施例１と同じ方法でドライエッチングを行うことにより、陰極（上部透明電極）であるＩＴＯ表面に凹凸を作製することができる。
【実施例３】
【００６０】
まず、トップエミッション型の高分子有機ＥＬ素子の作製をする。
（トップエミッション型の高分子有機ＥＬ素子の作製をする）
ＩＴＯ／Ａｇ／ＩＴＯ（厚さ２５０ｎｍ／１５０ｎｍ／２５０ｎｍ）がパターニングされ、その上に厚さ３μｍのポリイミド系樹脂膜をパターニングして形成されたバンクを有するガラス基板を準備し、これを洗浄し、乾燥させた後に、ＵＶ／０3装置にて基板表面処理を行う。その後は、実施例１と同様の工程を行って実施例１と同様に高分子有機ＥＬ素子を得る。
【００６１】
次いで、上部透明電極に凹凸を形成する。
（ナノインプリント技術を利用して上部透明電極に凹凸を形成する工程）
図４−１から図４−６はナノインプリント技術を利用して上部透明導電膜に凹凸を形成するそれぞれの工程を示す断面図である。
図４−１に示すように、まず、ナノインプリント用樹脂膜（マスク）である光硬化性樹脂層１１を、スピンコート塗布により上部透明電極５の表面に形成し、画素内部の厚さ０．５μｍとなるようにする。次にナノインプリント装置に、基板をセットし、石英製ガラス上に、光硬化性樹脂層１１に凹凸を形成するパターンが形成されたナノプリント用モールド１２を用い、基板とモールド１２の位置合わせを行った後、圧着する。
【００６２】
図４−２に示すように、モールド１２を圧着した状態で紫外線を照射して、光硬化性樹脂を硬化させる。その後、図４−３に示すように、モールド１２を基板から剥がす。剥がれた後の光硬化性樹脂１１の表面にはモールド１２の凹凸が転写されている。
【００６３】
図４−４に示すように、その後、この光硬化性樹脂１１を酸素を含むガス中でドライエッチングして膜厚を減少させることにより、前の工程で形成した凹部の光硬化性樹脂１１を除去し凹部の底面部に上部透明電極５を露出させる。
【００６４】
図４−５に示すように、次に、塩素を含むガス中でドライエッチングを行い、光硬化性樹脂層１１をマスクとして上部透明電極５をエッチングして上部透明電極５に０．３μｍの凹部を形成する。
【００６５】
図４−６に示すように、エッチング終了後、光硬化性樹脂層１１を除去して、上部透明電極５の表面に凹凸の形成された高分子有機ＥＬ素子を得る。
こうして得られた高分子有機ＥＬ素子の上部透明電極５と下部反射電極２に電圧を印加したところ、明瞭な発光が認められた。比較のために同じ条件で作製した上部透明電極５に凹凸加工を行わなかった素子に比べて、同一電流において高い精度を示す。
【産業上の利用可能性】
【００６６】
以上のように、本発明にかかる有機エレクトロルミネッセンス素子およびその製造方法は、アクティブマトリックスディスプレイやパッシブマトリックスディスプレイなどのフラットパネルディスプレイに用いる有機ＥＬ素子に適用されて有用なものである。
【符号の説明】
【００６７】
１  ガラス基板
２  下部反射電極
３  バンク
４  有機発光層を含む有機ＥＬ層
５，１５  上部透明電極（ＩＴＯ）
５ｂ，１５ｂ  突起
１１  光硬化性樹脂層
１２  ナノプリント用モールド
５０  有機ＥＬ素子
【図１】
2012028338.tif 000003
【図２】
2012028338.tif 000004
【図３】
2012028338.tif 000005
【図４−１】
2012028338.tif 000006
【図４−２】
2012028338.tif 000007
【図４−３】
2012028338.tif 000008
【図４−４】
2012028338.tif 000009
【図４−５】
2012028338.tif 000010
【図４−６】
2012028338.tif 000011